일반적으로 콘크리트 구조물은 시멘트를 주재로 하여 형성된 구조물로서, 시멘트는 물과의 수화반응을 통하여 안정한 물질을 생성하는 수경성의 재료이다. 이 수화반응에서 시멘트량의 약 1/3에 해당하는 수산화칼슘이 생성되게 된다. pH 12 ∼ 13 정도의 강알칼리성을 나타내는 수산화칼슘은 구조물 내부의 철근 주위에 부동태 피막을 생성하고, 이에 따라 철근이 부식되지 않고 구조물의 강도가 유지된다. 그러나, 콘크리트 구조물은 특성상 초기 양생과정에서 많은 미세 균열이 발생하게 된다. 균열의 틈 사이로 물이 침투하게 되면, 온도 변화에 따른 물의 동결융해의 반복에 의하여 콘크리트 구조물의 균열이 가속화되어 내구성이 현저히 저하된다. 특히, 비래염분이나 대기오염으로 인하여 증가 일로에 있는 이산화탄소와 같은 산성물질이 콘크리트 구조물 내부에 침입하면, 콘크리트 구조물의 염해 및 중성화가 진행되어 콘크리트 구조물의 강도유지를 위해 내부에 매설한 철근이 부식을 촉진한다. 즉, 산성물질이 시멘트 수화물 중의 수산화칼슘과 반응함으로써 콘크리트 구조물의 pH가 10 이하로 낮아지고 내부 철근구조물 주위의 부동태 피막이 파괴되어 철근부식 등에 의해 구조물이 열화된다. 철근이 부식되면 그 체적이 증가하는데, 철근의 체적증가는 구조물 표면에 인장력으로 작용하여 표면에 발생한 균열을 더욱 성장시킴으로써 구조물의 강도를 약화시킨다.이와 같이, 물리적, 화학적인 환경조건에 의해 콘크리트의 열화현상이 진행되면서, 대대적인 보수가 필요한 실정이다.이런 콘크리트 구조물을 보수하기 위한 방법으로서 다양한 보수재 조성물이 사용되고 있다. 특히 실리카 샌드와 같은 골재부, 시멘트로 된 결합재부 및 유리섬유나 탄소섬유와 같은 섬유 보강재를 포함하는 시멘트 보수재 몰탈은 시공 후 양생 초기에 균열이 발생하거나, 시공계면에서의 접착불량으로 들뜸현상 등이 발생하는 문제점이 있었다.콘크리트 구조물 단면 보수재의 시공 불량 중 가장 많이 발생되는 점은 열화된 구 콘크리트 단면에 보수재를 주입, 미장, 뿜칠하여 양생하는 경우, 단면 보수재가 건조한 구 콘크리트 구조물용 보수재 시공부분의 수분을 흡수하여 신-구 계면에서의 양생불량이 발생한다는 것이다. 즉, 콘크리트 단면 보수재가 급격히 건조되어 가응결(시멘트가 서로 결착되지 않고 성글성글한 파우더 형태로 존재하는 상태)의 문제점이 발생한다. 이에 따라 보수전 콘크리트와의 계면 접착력이 저하되어 접착강도 저하, 들뜸 등의 보수후 하자 발생으로 이어지는 문제점이 있었다.이런 문제점들을 해결하기 위해서, "가아네트[Mineral name; Almandine](300 -600 )50 (중량비), 백색 포틀랜드시멘트[White portland cement]40 (중량비), 알루미나시멘트[Alumina cement]10 (중량비)로 혼합되어 조성되는 보수보강분체(A제)와, 아크릴공중합체 수지에멀젼[특수 Multi-functional group]을 포함하는 [Poly acry-late copolymer Emulsion] 30-35 (중량비), 정수된 이온수(water)65-70 , 경화제[Reactivesurface Active Agent]0.2-0.3 (중량비), 소포제[Non-Silicone Deformen]0.2-0.3 (중량비), 방부제(1)[In-cam Preservative]0.2 (중량비) 및 방부제(2)[Fungicide]0.5 , 향료[banana]0.1 (중량비)와, 선택적으로 혼합시킬 수도 있는 수성무기안료[Inorganic pigment]로 조성되는 에멀젼상의 보수보강혼화제(B제)와, 상기의 보수보강분체(A제)1:보수보강혼화제(B제)1의 비율로 혼합하여 보수보강 대상구조물에 직접적으로 도포를 포함하는 코킹 및 타설하여 시공할 수 있는 노출콘크리트 구조물 보수보강재"가 특허등록 제10-0220562호로 제사된 바 있으나, 염해나 동해 및 내화학성의 수준이 기대에 못 미치는 문제점이 있었다.또한, "시멘트계 결합재 15∼55중량%, 잔골재 15∼55중량%, 혼화제 0.1∼30중량% 및 물 5∼40중량%를 포함하며, 상기 혼화제는 스티렌-부타디엔 수지 75∼99중량%, 폴리메틸메타크릴레이트-부틸아크릴레이트 수지 0.1∼10중량%, 폴리비닐아세테이트에틸렌 수지 0.1∼10중량%, 폴리스티렌-부틸아크릴레이트 수지 0.1∼10중량% 및 메타크릴아미드 0.01∼5중량%를 포함하며, 상기 시멘트계 결합재는 조강 시멘트 20∼90중량%, 마그네슘설포알루미네이트 5∼50중량%, 알루미나 시멘트 0.1∼20중량%, 알루민산 칼슘 0.1∼20중량%, 고로슬래그 0.1∼20중량%, 그라스버블 0.1∼20중량%, 석고 0.1∼10중량% 및 알루미늄 분말 0.01∼5중량%를 포함하는 것을 특징으로 하는 시멘트 모르타르 조성물."이 특허등록 제10-1352903호로 제시된바, 임시적인 단기조치로는 사용 가능하나, 초기 강도 발현이 미약하고 장기적인 강도 증진이 부족하여 그 수명 및 강도 수준이 기대에 못 미치는 문제점이 있었다.또한, 이러한 여러 노력에도 불구하고 노후화에 따른 콘크리트 구조물의 성능 저하는 억제할 수 없으며 결국 콘크리트 구조물의 유지관리 측면에서 보수 및 보강은 필요한 현실적인 문제점이 있었다.이에 따라, 초기 강도 발현, 접착강도, 균열방지, 내화학성, 내구성 등의 성능이 보다 우수한 콘크리트 구조체용 보수재가 현실적으로 필요한 실정이다.
이 문장들은 임의의 순서로 섞여 있습니다. 모든 문장을 활용하여 원본 단락의 순서와 내용을 올바른 순서로 재구성하세요.
#문장 리스트: ['특히 실리카 샌드와 같은 골재부, 시멘트로 된 결합재부 및 유리섬유나 탄소섬유와 같은 섬유 보강재를 포함하는 시멘트 보수재 몰탈은 시공 후 양생 초기에 균열이 발생하거나, 시공계면에서의 접착불량으로 들뜸현상 등이 발생하는 문제점이 있었다.콘크리트 구조물 단면 보수재의 시공 불량 중 가장 많이 발생되는 점은 열화된 구 콘크리트 단면에 보수재를 주입, 미장, 뿜칠하여 양생하는 경우, 단면 보수재가 건조한 구 콘크리트 구조물용 보수재 시공부분의 수분을 흡수하여 신-구 계면에서의 양생불량이 발생한다는 것이다.', 'pH 12 ∼ 13 정도의 강알칼리성을 나타내는 수산화칼슘은 구조물 내부의 철근 주위에 부동태 피막을 생성하고, 이에 따라 철근이 부식되지 않고 구조물의 강도가 유지된다.', '이 수화반응에서 시멘트량의 약 1/3에 해당하는 수산화칼슘이 생성되게 된다.', '철근이 부식되면 그 체적이 증가하는데, 철근의 체적증가는 구조물 표면에 인장력으로 작용하여 표면에 발생한 균열을 더욱 성장시킴으로써 구조물의 강도를 약화시킨다.이와 같이, 물리적, 화학적인 환경조건에 의해 콘크리트의 열화현상이 진행되면서, 대대적인 보수가 필요한 실정이다.이런 콘크리트 구조물을 보수하기 위한 방법으로서 다양한 보수재 조성물이 사용되고 있다.', '이에 따라 보수전 콘크리트와의 계면 접착력이 저하되어 접착강도 저하, 들뜸 등의 보수후 하자 발생으로 이어지는 문제점이 있었다.이런 문제점들을 해결하기 위해서, "가아네트[Mineral name; Almandine](300 -600 )50 (중량비), 백색 포틀랜드시멘트[White portland cement]40 (중량비), 알루미나시멘트[Alumina cement]10 (중량비)로 혼합되어 조성되는 보수보강분체(A제)와, 아크릴공중합체 수지에멀젼[특수 Multi-functional group]을 포함하는 [Poly acry-late copolymer Emulsion] 30-35 (중량비), 정수된 이온수(water)65-70 , 경화제[Reactivesurface Active Agent]0.2-0.3 (중량비), 소포제[Non-Silicone Deformen]0.2-0.3 (중량비), 방부제(1)[In-cam Preservative]0.2 (중량비) 및 방부제(2)[Fungicide]0.5 , 향료[banana]0.1 (중량비)와, 선택적으로 혼합시킬 수도 있는 수성무기안료[Inorganic pigment]로 조성되는 에멀젼상의 보수보강혼화제(B제)와, 상기의 보수보강분체(A제)1:보수보강혼화제(B제)1의 비율로 혼합하여 보수보강 대상구조물에 직접적으로 도포를 포함하는 코킹 및 타설하여 시공할 수 있는 노출콘크리트 구조물 보수보강재"가 특허등록 제10-0220562호로 제사된 바 있으나, 염해나 동해 및 내화학성의 수준이 기대에 못 미치는 문제점이 있었다.또한, "시멘트계 결합재 15∼55중량%, 잔골재 15∼55중량%, 혼화제 0.1∼30중량% 및 물 5∼40중량%를 포함하며, 상기 혼화제는 스티렌-부타디엔 수지 75∼99중량%, 폴리메틸메타크릴레이트-부틸아크릴레이트 수지 0.1∼10중량%, 폴리비닐아세테이트에틸렌 수지 0.1∼10중량%, 폴리스티렌-부틸아크릴레이트 수지 0.1∼10중량% 및 메타크릴아미드 0.01∼5중량%를 포함하며, 상기 시멘트계 결합재는 조강 시멘트 20∼90중량%, 마그네슘설포알루미네이트 5∼50중량%, 알루미나 시멘트 0.1∼20중량%, 알루민산 칼슘 0.1∼20중량%, 고로슬래그 0.1∼20중량%, 그라스버블 0.1∼20중량%, 석고 0.1∼10중량% 및 알루미늄 분말 0.01∼5중량%를 포함하는 것을 특징으로 하는 시멘트 모르타르 조성물."이 특허등록 제10-1352903호로 제시된바, 임시적인 단기조치로는 사용 가능하나, 초기 강도 발현이 미약하고 장기적인 강도 증진이 부족하여 그 수명 및 강도 수준이 기대에 못 미치는 문제점이 있었다.또한, 이러한 여러 노력에도 불구하고 노후화에 따른 콘크리트 구조물의 성능 저하는 억제할 수 없으며 결국 콘크리트 구조물의 유지관리 측면에서 보수 및 보강은 필요한 현실적인 문제점이 있었다.이에 따라, 초기 강도 발현, 접착강도, 균열방지, 내화학성, 내구성 등의 성능이 보다 우수한 콘크리트 구조체용 보수재가 현실적으로 필요한 실정이다.', '특히, 비래염분이나 대기오염으로 인하여 증가 일로에 있는 이산화탄소와 같은 산성물질이 콘크리트 구조물 내부에 침입하면, 콘크리트 구조물의 염해 및 중성화가 진행되어 콘크리트 구조물의 강도유지를 위해 내부에 매설한 철근이 부식을 촉진한다.', '그러나, 콘크리트 구조물은 특성상 초기 양생과정에서 많은 미세 균열이 발생하게 된다.', '즉, 산성물질이 시멘트 수화물 중의 수산화칼슘과 반응함으로써 콘크리트 구조물의 pH가 10 이하로 낮아지고 내부 철근구조물 주위의 부동태 피막이 파괴되어 철근부식 등에 의해 구조물이 열화된다.', '일반적으로 콘크리트 구조물은 시멘트를 주재로 하여 형성된 구조물로서, 시멘트는 물과의 수화반응을 통하여 안정한 물질을 생성하는 수경성의 재료이다.', '즉, 콘크리트 단면 보수재가 급격히 건조되어 가응결(시멘트가 서로 결착되지 않고 성글성글한 파우더 형태로 존재하는 상태)의 문제점이 발생한다.', '균열의 틈 사이로 물이 침투하게 되면, 온도 변화에 따른 물의 동결융해의 반복에 의하여 콘크리트 구조물의 균열이 가속화되어 내구성이 현저히 저하된다.']